(57)【特許請求の範囲】
【請求項１】
（Ａ）ガラス繊維と水透過性のポリマー結合剤とからなる、閉鎖構造を備えたガラス布帛、及び、
（Ｂ）感圧接着剤（ＰＳＡ）と水で賦活可能な潜在的接着剤の両方を含む接着性コーティング、
を含む自己粘着型壁装材。
【請求項２】
前記ＰＳＡと水で賦活可能な潜在的接着剤とが前記接着性コーティング中に２つの別個の連続又は不連続接着剤層の形で存在していることを特徴とする、請求項１記載の壁装材。
【請求項３】
前記接着性コーティング（Ｂ）が、
（Ｂ１）前記水で賦活可能な潜在的接着剤により形成されており、前記ガラス布帛上に直接被着されている第１の連続又は不連続の接着剤層、及び、
（Ｂ２）ＰＳＡにより形成されており、第１の層（Ｂ１）上に及び／又は後者に隣接して被着されている第２の連続又は不連続の層、
を含むことを特徴とする、請求項２記載の壁装材。
【請求項４】
前記第１の接着剤層（Ｂ１）が前記ガラス布帛（Ａ）の片面の全体に被着された連続層であることを特徴とする、請求項３記載の壁装材。
【請求項５】
前記第２の接着剤層（Ｂ２）が前記第１の接着剤層（Ｂ１）の上に被着した別個の構成要素からなる不連続層であり、Ｂ２／Ｂ１の表面積比が０．５未満であることを特徴とする、請求項４記載の壁装材。
【請求項６】
前記ガラス布帛がガラスベール又はガラスクロスであることを特徴とする、請求項１〜５のいずれか１つに記載の壁装材。
【請求項７】
前記水で賦活可能な接着剤が、デンプン、加水分解又は調理により改質したデンプン、デキストリン、シクロデキストリン、単糖類、オリゴ糖、セルロースアルキルエーテル、セルロースヒドロキシアルキルエーテル、ポリエチレングリコール、ポリビニルピロリドン、ビニルピロリドン／酢酸ビニルコポリマー、親水性ポリウレタン、ポリアクリルアミド、無水マレイン酸／メチルビニルエーテルコポリマー、ポリ酢酸ビニル（ＰＶＡＣ）、部分的に加水分解したポリ酢酸ビニル、ポリビニルアルコール、及び酢酸ビニルとマレイン酸エステルもしくはアクリル酸エステルとのコポリマーから選ばれる１種以上の有機ポリマーを含むことを特徴とする、請求項１〜６のいずれか１つに記載の壁装材。
【請求項８】
前記第１の接着剤層が５ｇ／ｍ2と１５０ｇ／ｍ2の間の乾燥表面密度を有することを特徴とする、請求項３〜７のいずれか１つに記載の壁装材。
【請求項９】
前記感圧接着剤がアクリル接着剤及びエラストマー接着剤から選ばれることを特徴とする、請求項１〜８のいずれか１つに記載の壁装材。
【請求項１０】
前記第２の接着剤層が１ｇ／ｍ2と８０ｇ／ｍ2の間の乾燥表面密度を有することを特徴とする、請求項３〜９のいずれか１つに記載の壁装材。
【請求項１１】
前記ガラス布帛（Ａ）が８０ｇ／ｍ2と４５０ｇ／ｍ2の間の坪量を有することを特徴とする、請求項１〜１０のいずれか１つに記載の壁装材。
【請求項１２】
前記接着性コーティング（Ｂ）が単分子層タイプの構造を有することを特徴とする、請求項１記載の壁装材。
【請求項１３】
前記水で賦活可能な潜在的接着剤が前記接着性コーティング（Ｂ）中に５〜１５０ｇ／ｍ2の量で存在すること、及び前記ＰＳＡが前記接着性コーティング（Ｂ）中に５〜８０ｇ／ｍ2の量で存在することを特徴とする、請求項１２記載の壁装材。
【請求項１４】
次の一連の工程、すなわち、
・接着性コーティングが支持体と接触するように請求項１〜１３のいずれか１つに記載の壁装材のストリップを支持体に適用する工程、
・当該壁装材に水又は水性組成物を適用する工程、
を含む壁装材を貼り付けるための方法。
【請求項１５】
前記壁装材のストリップを再配置する工程を更に含むことを特徴とする、請求項１４記載の方法。
【請求項１６】
前記水性組成物が水系塗料であることを特徴とする、請求項１４又は１５記載の方法。
【発明の詳細な説明】
【技術分野】
【０００１】
本発明は、ガラス繊維を基礎材料とする再配置可能な自己粘着型の壁装材に関し、壁へのその最終的な接着力を壁への貼り付け後に、水又は水系塗料組成物を適用することにより得ることができる壁装材に関する。
【背景技術】
【０００２】
ガラス繊維を基礎材料とする壁装材は以前から知られている。それらは適用するのが容易であって比較的手頃な価格であり、水系塗料を塗布することができ、塗装後に洗うことができ、そして耐引裂性、耐火性及び耐湿性が壁紙より良好である。ガラス繊維を基礎材料とする従来の壁装材を貼るのには、一般に次の一連の工程、すなわち、
・壁及び／又は壁装材に糊を付ける工程（およそ５時間）、
・壁に壁装材を貼り付ける工程（およそ５時間）、
・接着剤を乾燥させる工程（およそ２４時間）、
・塗料の第１の被膜を適用する工程（およそ４時間）、
・塗料の第１の被膜を乾燥させる工程（およそ２４時間）、
・塗料の第２の被膜を適用する工程（およそ４時間）、
・塗料の第２の被膜を乾燥させる工程（およそ２４時間）、
が含まれ、表示した時間は３５ｍ2の壁のある１５ｍ2の部屋についての推定時間である。
【０００３】
本発明の目的は、接着段階（工程１〜３）を実質的に短縮し促進することであり、それは、特定の粘着剤システムを予めつけたガラス繊維を基礎材料とする壁装材を提案する。
【０００４】
ガラス繊維を基礎材料として予め糊を付けたいろいろな壁装材が既に記載されており、市販されている。
【０００５】
例えば、本出願人は、通常のデンプン系接着剤を予めつけたガラスクロスをＥａｓｙＧｌｕｅ（商標）の名称で販売している。使用者は、壁装材を貼り付ける前に湿らせて接着剤を活性化させる必要がある。こうして、接着剤を付ける工程がわずかにより速い湿潤工程で置き換えられる。しかし、壁に適用する工程は実質的に促進されない。
【０００６】
更に、つい最近になって、ＥａｓｙＦｉｘ（商標）の商標名で自己粘着型ガラスクロスが売り出された。それは、感圧接着剤とも呼ばれる再配置の可能な粘着コーティングを片面上に含む開放構造を有するガラス布帛である。この接着剤は、事前に糊付け又は湿らせることなしにガラス布帛を壁に容易に貼り付けるのを可能にする。その後、塗料を塗布する際に最終的な取り付けを行う。具体的に言うと、この塗料がガラス布帛の開口部を通って浸透し、そして乾燥後にそれを壁に強固に結合させる。
【０００７】
ところが、このシステムには、そのような開放構造を持った布帛は美観上の理由から天井張りとしては不適であり、また、塗料によるこの接着のメカニズムは壁装材を取り除くのを非常に困難にするという重大な欠点がある。
【０００８】
更に、いくつかの刊行物に、一方では自己粘着型の壁紙（例えば、国際公開第９５／１７３１２号パンフレット、同第９３／０６３０１号パンフレット、米国特許第５４４１７７８号明細書、同第５４１３８２９号明細書、ヨーロッパ特許出願公開第１７０７６６７号明細書及び国際公開第００／３１２０１号パンフレット参照）、そして他方では事前に糊を付けた水賦活性の壁紙（例えば、国際公開第２００４／００３２８６号パンフレット、米国特許第４７１４７２３号明細書及びヨーロッパ特許出願公開第１１６２３０６号明細書参照）が開示されている。本出願人の知る限りでは、自己粘着型であるとともに水賦活性でもある壁紙は記載されていない。
【発明の概要】
【発明が解決しようとする課題】
【０００９】
このように、ガラス繊維を基礎材料とする布帛被覆材を壁に容易に且つ迅速に貼り付けて、壁又は被覆材に糊を付けることなくそれを最終的に結合するのを可能にする一方で、壁装材を湿らせた後に除去するのを容易なままにしておく、完全に申し分のないシステムはない。
【課題を解決するための手段】
【００１０】
本発明は、同一の壁装材に対して、感圧性と再配置を可能にする機能（ＥａｓｙＦｉｘ（商標））と潜在的な接着剤を湿らせること（活性化）による最終的結合の機能（ＥａｓｙＧｌｕｅ（商標））の両方を組み合わせようとする考えに基づくものである。
【００１１】
この組み合わせは、直感的には不可能に見える。実際のところ、ＰＳＡは一般に乾燥した支持体上で機能するだけであること、また界面に水が存在するのはＰＳＡタイプの自己粘着性とは相容れないことは、よく知られている。
【００１２】
この好ましくない技術的先入観の克服を可能にした考えは、壁装材を壁／天井の正確な位置に配置後にのみ潜在的接着剤を活性化させることである。この場合、ＰＳＡの機能は水によって弱められ、あるいは更に不活性にされるが、水賦活性の潜在的接着剤の通常の接着機能に即座に取って代わられる。潜在的接着剤のこの活性化は、貼り付け後の水の単純な適用によって確実に行われるが、この活性化の水を水系塗料組成物の形でもって提供することがより一層有利である。このように、２つの工程（活性化＋塗布）が単一の工程において組み合わされる。
【００１３】
この場合、接着界面の活性化のために塗料組成物からの水を使用したい一方で、該塗料組成物がガラス布帛を通り抜けて当該界面に浸透するのを防ぐという、一見したところ相容れない２つの要望に再び直面する。
【００１４】
この問題に対する解決策は、ＥａｓｙＦｉｘ（商標）製品を使用するのとは違って塗料を浸透させず、且つフィルターのようにこの塗料の水性相を浸透させるだけである、閉鎖構造を有するガラス布帛を選定することにある。
【００１５】
その結果として、本発明が対象とするものの１つは、
（Ａ）ガラス繊維と水透過性のポリマー結合剤とからなる、閉鎖構造を備えたガラス布帛、及び、
（Ｂ）感圧接着剤（ＰＳＡ）と水で賦活可能な潜在的接着剤の両方を含む接着性コーティング、
を含む自己粘着型壁装材である。
【００１６】
本発明が対象とするもう一つのものは、このような自己粘着型壁装材を貼り付ける方法である。
【００１７】
「壁装材」との表現は、一般に数十センチメートルとほぼ１メートル間の幅を有し、ロールの形でもって保管され市販されているストリップの形をした平たい製品を意味するものと理解される。この装材は、部屋又は建物の壁に、あるいは床を除いて天井などの他の表面に結合させることを意図したものである。
【００１８】
本発明において、「閉鎖構造を有するガラス布帛」との表現は、ＩＳＯ  ９２３７標準規格に従って測定して最大で５０リットル／（ｍ2・ｓ）の空気の流れに対する透過性を有する織布又は不織布を意味するものと理解される。
【００１９】
このようなガラス布帛は、裸眼に見える開口部を含まず、従って閉じた、均一で多かれ少なかれ構造化された外観を有する。
【００２０】
このような布帛は、ガラスクロス（織物構造）またはガラスベール（不織構造）であることができる。それはガラスクロスであるのが好ましい。その結束性はポリマー結合剤によって公知のやり方でもたらされる。このポリマー結合剤は、水に不溶性でなければならないが、ガラス布帛の片面に塗布した潜在的接着剤の活性化に必要な水が通り抜けるのを可能にするのに十分親水性でなけければならない。
【００２１】
そのような透水性のポリマー結合剤は、当該技術分野において知られており、一般に加水分解デンプン、親水性アクリル樹脂、特にアニオン性スチレン／アクリル樹脂、及び／又はスチレン−ブタジエンゴム（ＳＢＲ）を基礎材料とする。
【００２２】
本発明のために使用することができるガラス布帛は市販されて入手可能であり、例えばＮｏｖｅｌｉｏ（商標）の名称で、本出願人により販売されている。
【００２３】
それらの表面密度（坪量）は８０ｇ／ｍ2と４５０ｇ／ｍ2の間であるのが有利であり、１００ｇ／ｍ2と３００ｇ／ｍ2の間、特に１５０ｇ／ｍ2と２５０ｇ／ｍ2の間であるのが好ましい。
【００２４】
接着性コーティングは、ガラス布帛の片面のみに適用される。それは単分子層タイプの構造を有することができ、すなわちその形成のために使用された接着剤組成物は感圧接着剤（ＰＳＡ）と水賦活性の潜在的接着剤の両方を含有することができる。この実施形態においては、水賦活性の潜在的接着剤は接着性コーティング（Ｂ）中に５〜１５０ｇ／ｍ2の量で、好ましくは５０〜１２０ｇ／ｍ2、特に８０〜１００ｇ／ｍ2の量で存在し、ＰＳＡは５〜８０ｇ／ｍ2の量で、好ましくは１０〜５０ｇ／ｍ2、特に２５〜４０ｇ／ｍ2の量で存在する。
【００２５】
１つの好ましい実施形態では、接着性コーティングは二分子層又は多分子層構造を有し、それらにおいてＰＳＡと水賦活性潜在的接着剤は、２つの異なる接着剤組成物から別々に塗布された２つの別個の接着性層の形で存在する。
【００２６】
これらの層のおのおのは、お互いに独立して、連続であっても不連続であってもよく、「不連続」という用語は、複数の別の構成要素からなる層と、層の表面全体にわたりおおよそ均一に分布した複数の開口部を含む層の両方を包含する。
【００２７】
接着性コーティングが二層構造を有するこの実施形態では、水賦活性潜在的接着剤を含有している層はガラス布帛に直接被着したものであるのが好ましく、ＰＳＡ成分を含有している層はその後に、潜在的接着剤層上に被着される。
【００２８】
従って、本発明の１つの好ましい実施形態において、接着性コーティング（Ｂ）は、
（Ｂ１）水賦活性潜在的接着剤により形成されており、ガラス布帛上に直接被着されている第１の連続又は不連続の接着剤層、及び、
（Ｂ２）ＰＳＡにより形成されており、第１の層（Ｂ１）上に及び／又は後者に隣接して被着されている第２の連続又は不連続の層、
を含む。
【００２９】
第１の層（Ｂ１）が不連続である場合、第２の層（Ｂ２）は当然ながら、第１の層を越えて延在してもよく、分離した構成要素間のゾーンあるいは第１の層の開口部に相当するゾーンにおいてガラス布帛と直接接触してもよい。一例として、第１の層が互いに平行な第１の一組の直線により形成され、第２の層が互いに平行であって第１の線と直角の別の一組の直線により形成されているパターンを挙げることができる。
【００３０】
互いに隣接して、例えばチェスボードのマス目の様式で、被着される２つの不連続層の被着を想定することもできる。
【００３１】
本発明の特に有利な実施形態では、第１の接着剤層（Ｂ１）、すなわち水賦活性の潜在的接着剤により形成されるものは、ガラス布帛（Ａ）の片面の全体に被着される連続層である。水賦活性接着剤のこの連続性は、接着力のより弱いブリスター又はゾーンを形成することなしに、最終的な申し分のない均一な接着力を積極的にもたらす。
【００３２】
この場合、この第１の連続層の上に、別個の構成要素からなる第２の不連続な接着剤層（Ｂ２）が位置するのが有利である。Ｂ１の表面積に対するＢ２の表面積の比は、０．５未満、特に０．３未満であるのが好ましく、理想的には０．１未満である。この実施形態は、例えば、ＰＳＡの存在することが第１の層の水賦活性接着剤の接着力を弱める危険を冒す場合に有利であろう。
【００３３】
装材を容易に貼り付けるために、装材は、清浄な乾燥した壁に単純に接触させ押しつけることで付着するとともにそれ自身の重量の影響下ではがれないのに十分な初期の接着力を有する必要がある。しかし、既知のように、この接着力は、壁装材が湿らされていない限りは容易にはがすことができ再配置可能であるように一定の値を超えてはならない。
【００３４】
接着性コーティング（Ｂ）は、単分子層の形であれあるいは多分子層の形であれ、０．２Ｎと２Ｎの間の初期接着強度を有することが有利である。この接着強度は、下記の実施例で説明する方法で測定される。
【００３５】
上記の接着力は、もっぱら感圧接着剤によるものであり、この接着強度の調整は、感圧接着剤の種々の成分（例えばポリマー、粘着付与剤、充填材など）の種類と濃度あるいはＰＳＡ層の表面形状又は厚さをどのように選定するかを知っている当業者の一般的な知見の一部である。
【００３６】
本発明において使用することができる感圧接着剤は知られている。
【００３７】
それらは、有機溶媒に基づいた液体組成物又は水に基づいた液体組成物（ラテックス）の形で被着させてもよく、あるいはそれらは熱可融性のポリマー、すなわち溶融状態において適切なやり方で広がるのに十分低い粘度を有する低分子量のポリマーであってもよい。
【００３８】
ＰＳＡは一般に、接着力を上昇させる化学物質（粘着付与剤）を含有していてもよいエラストマー樹脂を基礎材料とする。
【００３９】
ポリマー樹脂は、通常、アクリル樹脂、ブチルゴム、エチレン／酢酸ビニル（ＥＶＡ）コポリマー、天然ゴム、ビニルエーテル、及びスチレンに基づくブロックコポリマー、例えばスチレン−ブタジエン−スチレン（ＳＢＳ）、スチレン−エチレン／ブチレン−スチレン（ＳＥＢＳ）、スチレン−エチレン／プロピレン（ＳＥＰ）及びスチレン−イソプレン−スチレン（ＳＩＳ）コポリマーなど、から選ばれる。
【００４０】
ＥＶＡとスチレンに基づくブロックコポリマーには熱可融性エラストマーであるという利点があり、従ってそれらは無溶媒組成物の形で適用することができる。
【００４１】
第２の接着剤層、すなわちＰＳＡにより形成されるものは、１ｇ／ｍ2と８０ｇ／ｍ2の間の乾燥表面密度、好ましくは２ｇ／ｍ2と５０ｇ／ｍ2の間、特に４ｇ／ｍ2と４０ｇ／ｍ2の間の乾燥表面密度を有するのが有利である。
【００４２】
この第２の感圧接着剤層は、水賦活性潜在的接着剤によって第１の層の上に及び／又はそれに隣接して被着される。この潜在的接着剤は、乾燥状態にある場合には、完全に不活性であり、すなわち結合する性質がない。
【００４３】
原理上は、壁紙やその他の壁装材を結合させるために通常用いられている任意の接着剤、例えば、デンプンを基にした接着剤、特にジャガイモ、トウモロコシ又は小麦のデンプン、加水分解又は調理により改質したデンプンを基にした接着剤、デキストリン、シクロデキストリン、単糖類、オリゴ糖、セルロースアルキルエーテル、セルロースヒドロキシルエーテル、ポリエチレングリコール、親水性ポリウレタン、ポリアクリルアミド、水性ビニル接着剤、例として好ましくは可塑化したポリ酢酸ビニルのホモポリマー、部分的に加水分解したポリ酢酸ビニル、ポリビニルアルコール、ポリビニルピロリドン、ビニルピロリドン／酢酸ビニルコポリマー、無水マレイン酸／メチルビニルエーテルコポリマー又は酢酸ビニルとマレイン酸エステルもしくはアクリル酸エステルとのコポリマーなど、を使用することが可能である。言うまでもなく、水賦活性潜在的接着剤は、乾燥状態では粘着性がなく水と接触後にのみ粘性のある粘着性の流体になりさえすれば、これらの天然及び合成ポリマーの混合物であってもよい。
【００４４】
このような水賦活性潜在的接着剤は、公知のようにして、水に対する親和性を増加させることを目的とした塩を含有してもよい。
【００４５】
しかし、そのような塩の添加は接着剤層の耐水性を低下させ、従って可能な限り制限しなければならない。
【００４６】
水賦活性潜在的接着剤として使用することができる市販の製品の例として、Ａｒｋｅｍａ社により販売されるポリ酢酸ビニルホモポリマーとデキストリンとを基にした製品のＣｒａｙｍｕｌ（商標）  ４３６６、あるいはＢＡＳＦ社からの製品のＬｕｖｉｔｅｃ（商標）  ＶＡ６４Ｗを挙げることができる。
【００４７】
この接着剤は、一般には５ｇ／ｍ2と１５０ｇ／ｍ2の間、好ましくは５０ｇ／ｍ2と１２０ｇ／ｍ2の間、特に８０ｇ／ｍ2と１００ｇ／ｍ2の間の標準的な量で使用され、これらの表示は乾燥表面密度に対応している。
【００４８】
本発明の壁装材は、感圧接着剤と水賦活性潜在的接着剤の両者を含有している接着剤層の二重の機能性のために可能となる極めて簡単で迅速な方法を実施できるようにする。
【００４９】
壁装材を貼り付けるための方法は、次の一連の工程、すなわち、
・接着性コーティングが支持体と接触するように当該壁装材のストリップを支持体に適用する工程、
・必要ならば、壁装材の当該ストリップを再配置する工程、
・当該壁装材に水又は水性組成物を適用する工程、
を含む。
【００５０】
支持体、好ましくは壁又は天井は、装材の良好な初期接着力を保証するために、清浄で乾燥していなければならない。
【００５１】
装材のストリップを正確に配置するときには、水での賦活化工程の前にそれを支持体に付着させるために、例えば均しブレード又はローラーを使って、圧力を加えることが可能である。
【００５２】
潜在的接着剤の活性化は、壁装材の表面の全体にわたり水を適用することにより行われる。この水の適用は、任意の適当な手段によって、例えばスプレーすることにより又はローラーを使って、行うことができる。
【００５３】
１つの特に有利な実施形態では、水系塗料の少なくとも１つの塗膜を支持体と接触させた壁装材に、好ましくは塗装用ローラーを使って、塗装し、そして所望に応じて平らにする。
【００５４】
塗料組成物を前もって水で、一般には１０％と３０％の間の水で、希釈することが必要なことがある。
【実施例】
【００５５】
〔２つの別個の接着剤層を含む接着性コーティング〕
表面密度が１８０ｇ／ｍ2で空気の流れに対する透過性が１０リットル／（ｍ2・ｓ）のＮｏｖｅｌｉｏ（商標）閉鎖型ガラスクロスに、Ａｒｋｅｍａ社によりＣｒａｙｍｕｌ（商標）  ４３６６の名称で市販されている酢酸ビニルのホモポリマーとデキストリンとに基づく水賦活性潜在的接着剤の連続層を適用する。この層は８０〜９０ｇ／ｍ2の量で適用する。この第１の層を７０℃のオーブン中で完全に乾燥後に、この層にＡｒｋｅｍａ社により市販されているアクリル樹脂を基にした感圧接着剤（Ｃｒａｙｍｕｌ（商標）  ４５０８）の第２の連続層を適用する。乾燥後のこの層の坪量はほぼ３０ｇ／ｍ2である。
【００５６】
このようにして得られた二重の接着剤層は初期接着力がおよそ０．４７Ｎであり、壁装材を単純な手作業での加圧により壁に取り付けるのに十分である。それは数回再配置することができる。水系アクリル塗料（ＳｉｌｖｅｒＰｒｏ  ＡＳ−６０）の塗膜の塗装と乾燥後に、十分な最終的取り付けがなされる。
【００５７】
全ての装材にアクリル塗料の２つの塗膜を施した。
【００５８】
下記の表は、本発明による壁装材の種々の接着力の値（初期接着力、１回及び２回再配置後の接着力、水で賦活後の最終的接着力）を、
・標準的なビニル接着剤（Ｏｖａｌｉｔ（商標）  Ｕ）で壁に結合した標準的なガラスクロス、
・ＥａｓｙＧｌｕｅ（商標）ガラスクロス、
・ＥａｓｙＦｉｘ（商標）ガラスクロス、
と比較して示している。
【００５９】
これらの種々の接着力（剥離に対する耐性）は次のようにして測定した。
ガラスクロスのサンプルを、支持体に取り付けた石こうボード（５ｃｍ×１０ｃｍ）に結合させた。自己粘着性試験（初期接着強度、１回目の再配置後、及び２回目の再配置後）のために、２５００ｋｇの制御した圧力を加える。塗装後の試験のために、手作業（塗装用ローラー）で加圧する。幅が２ｃｍのストリップ（長さ１０ｃｍ）を布のサンプルからカッターで切り取り、このストリップをＺｗｉｃｋ社により市販されている引張試験機での９０°剥離試験に付す。剥離速度は２０ｍｍ／分である。下記の表から得られる結果は、３回の試験について計算した平均値±標準偏差に相当している。
【００６０】
【表１】
0006039798.tif 000002
【００６１】
壁装材の合計処理時間は、上述した種々の工程に基づいて推定した。
【００６２】
本発明によるガラスクロスは、開放構造を有するＥａｓｙＦｉｘ（商標）ガラスクロスのものに匹敵する、申し分ない自己粘着特性を有することが分かる。アクリル塗料の２つの塗膜を適用することが、本発明によるガラスクロスを比較の製品（標準的、ＥａｓｙＧｌｕｅ（商標）及びＥａｓｙＦｉｘ（商標）ガラスクロス）のそれより若干大きい接着強度で壁に最終的に結合させるのを可能にする。
【００６３】
本発明によるガラスクロスの接着接合部の検査から、ラテックスの粒子とアクリル塗料の顔料はガラスクロスを突き抜けていないことが示される。後者は、標準的なガラスクロス及びＥａｓｙＧｌｕｅ（商標）製品と同じく容易に壁から取り除くことができる。
【００６４】
このように、本発明によるガラスクロスは、従来技術からの製品の利点、すなわち壁と装材とに糊付けすることなしに素速く容易に貼り付けるという利点と、除去が比較的容易であるという利点とを兼ね備える。